(57)【特許請求の範囲】
【請求項１】
（Ａ）平均粒径が１μｍ以上である磁性粉体、
（Ｂ）エポキシ樹脂、
（Ｃ）反応性希釈剤、
（Ｄ）硬化剤、及び
（Ｅ）平均粒径が１μｍ未満であるフィラー、を含む磁性ペーストであって、
（Ａ）成分の含有量が、磁性ペースト中の不揮発成分を１００質量％とした場合、６５質量％以上９５質量％以下であり、
磁性ペースト中の不揮発成分を１００質量％とした場合の（Ｃ）反応性希釈剤の含有量をＣ１とし、磁性ペースト中の不揮発成分を１００質量％とした場合の（Ｂ）エポキシ樹脂の含有量をＢ１としたとき、Ｂ１／Ｃ１が０．０５以上４．５以下である、磁性ペースト。
【請求項２】
（Ｅ）成分の平均粒径が、０．０１μｍ以上である、請求項１に記載の磁性ペースト。
【請求項３】
（Ａ）成分が、酸化鉄粉及び鉄合金系金属粉から選ばれる少なくとも１種である、請求項１又は２に記載の磁性ペースト。
【請求項４】
（Ａ）成分の平均粒径が、１０μｍ以下である、請求項１〜３のいずれか１項に記載の磁性ペースト。
【請求項５】
（Ｅ）成分の含有量が、磁性ペースト中の不揮発成分を１００質量％とした場合、１質量％以上２５質量％以下である、請求項１〜４のいずれか１項に記載の磁性ペースト。
【請求項６】
（Ｃ）成分の含有量が、磁性ペースト中の不揮発成分を１００質量％とした場合、１質量％以上１５質量％以下である、請求項１〜５のいずれか１項に記載の磁性ペースト。
【請求項７】
（Ｅ）成分が、磁性を有さない無機フィラー及び有機フィラーから選ばれる少なくとも１種である、請求項１〜６のいずれか１項に記載の磁性ペースト。
【請求項８】
（Ｅ）成分が、磁性を有さない無機フィラーを含み、無機フィラーの含有量が、磁性ペースト中の不揮発成分を１００質量％とした場合、０．１質量％以上５質量％以下である、請求項７に記載の磁性ペースト。
【請求項９】
有機溶剤の含有量が、磁性ペーストの全質量に対して１．０質量％未満である、又は有機溶剤を含有しない、請求項１〜８のいずれか１項に記載の磁性ペースト。
【請求項１０】
スルーホール充填用である、請求項１〜９のいずれか１項に記載の磁性ペースト。
【請求項１１】
請求項１〜１０のいずれか１項に記載の磁性ペーストの硬化物によりスルーホールが充填されている基板を含む、回路基板。
【請求項１２】
請求項１１に記載の回路基板を含むインダクタ部品。
【請求項１３】
請求項１〜１０のいずれか１項に記載の磁性ペーストの製造方法であって、
（Ａ）平均粒径が１μｍ以上である磁性粉体、
（Ｂ）エポキシ樹脂、
（Ｃ）反応性希釈剤、
（Ｄ）硬化剤、及び
（Ｅ）平均粒径が１μｍ未満であるフィラー、を混合することを含む、磁性ペーストの製造方法。
【発明の詳細な説明】
【技術分野】
【０００１】
本発明は、磁性ペースト、及び当該磁性ペーストを使用した回路基板、インダクタ部品、及び磁性ペーストの製造方法に関する。
【背景技術】
【０００２】
近年の電子機器の小型化、薄型化の要求に伴い、電子機器に使用される回路基板にも小型化、配線の高密度化が求められている。このような回路基板としては、スルーホールにペースト材料を充填して形成されるものが知られている。【０００３】
例えば、特許文献１には、インダクタ部品用の回路基板におけるスルーホールを充填するための樹脂として、酸化鉄（ＩＩＩ）やコバルト酸化鉄等の磁性体粒子を含む充填樹脂が記載されている。
【先行技術文献】
【特許文献】
【０００４】
【特許文献１】特開２０１６−１９７６２４号公報
【発明の概要】
【発明が解決しようとする課題】
【０００５】
本発明者らは、磁性粉体を含むペースト材料は、スルーホールに該ペースト材料を充填し硬化する際、樹脂ダレ性が大きいことを見出した。樹脂ダレ性とは、スルーホールにペースト材料を充填し硬化する際、ペースト材料を構成する成分の一部がスルーホールから液ダレしてしまう現象をいう。また、樹脂ダレ性を抑制する観点からペースト材料の粘度を高くすると、ペースト材料をスルーホールに充填させることが困難になってしまうことも見出した。【０００６】
本発明は、上記の事情に鑑みてなされたものであり、適度な粘度を有し、樹脂ダレ性が抑制された磁性ペースト、及び当該磁性ペーストを使用した回路基板、インダクタ部品、及び磁性ペーストの製造方法を提供することを目的とする。
【課題を解決するための手段】
【０００７】
本発明者は、上記目的を達成すべく鋭意研究をした結果、特定のフィラーを含有させた磁性ペーストを用いることにより、適度な粘度を有し、且つ樹脂ダレ性を抑制できることを見出し、本発明を完成するに至った。【０００８】
すなわち、本発明は以下の内容を含む。
［１］  （Ａ）平均粒径が１μｍ以上である磁性粉体、
（Ｂ）エポキシ樹脂、
（Ｃ）反応性希釈剤、
（Ｄ）硬化剤、及び
（Ｅ）平均粒径が１μｍ未満であるフィラー、を含む磁性ペースト。
［２］  （Ｅ）成分の平均粒径が、０．０１μｍ以上である、［１］に記載の磁性ペースト。
［３］  （Ａ）成分が、酸化鉄粉及び鉄合金系金属粉から選ばれる少なくとも１種である、［１］又は［２］に記載の磁性ペースト。
［４］  （Ａ）成分の平均粒径が、１０μｍ以下である、［１］〜［３］のいずれかに記載の磁性ペースト。
［５］  （Ａ）成分の含有量が、磁性ペースト中の不揮発成分を１００質量％とした場合、６５質量％以上９５質量％以下である、［１］〜［４］のいずれかに記載の磁性ペースト。
［６］  （Ｅ）成分の含有量が、磁性ペースト中の不揮発成分を１００質量％とした場合、１質量％以上２５質量％以下である、［１］〜［５］のいずれかに記載の磁性ペースト。
［７］  （Ｃ）成分の含有量が、磁性ペースト中の不揮発成分を１００質量％とした場合、１質量％以上１５質量％以下である、［１］〜［６］のいずれかに記載の磁性ペースト。
［８］  （Ｅ）成分が、磁性を有さない無機フィラー及び有機フィラーから選ばれる少なくとも１種である、［１］〜［７］のいずれかに記載の磁性ペースト。
［９］  （Ｅ）成分が、磁性を有さない無機フィラーを含み、無機フィラーの含有量が、磁性ペースト中の不揮発成分を１００質量％とした場合、０．１質量％以上５質量％以下である、［８］に記載の磁性ペースト。
［１０］  スルーホール充填用である、［１］〜［９］のいずれかに記載の磁性ペースト。
［１１］  ［１］〜［１０］のいずれかに記載の磁性ペーストの硬化物によりスルーホールが充填されている基板を含む、回路基板。
［１２］  ［１１］に記載の回路基板を含むインダクタ部品。
［１３］  ［１］〜［１０］のいずれかに記載の磁性ペーストの製造方法であって、
（Ａ）平均粒径が１μｍ以上である磁性粉体、
（Ｂ）エポキシ樹脂、
（Ｃ）反応性希釈剤、
（Ｄ）硬化剤、及び
（Ｅ）平均粒径が１μｍ未満であるフィラー、を混合することを含む、磁性ペーストの製造方法。
【発明の効果】
【０００９】
本発明によれば、適度な粘度を有し、樹脂ダレ性を抑制できる磁性ペースト、及び当該磁性ペーストを使用した回路基板、インダクタ部品、及び磁性ペーストの製造方法を提供することができる。
【図面の簡単な説明】
【００１０】
【図１】図１は、スルーホールに磁性ペーストを充填し硬化する際、基板を縦置きにしたときの一例を模式的に示す図である。
【図２】図２は、スルーホールに磁性ペーストを充填し硬化する際、基板を横置きにしたときの一例を模式的に示す図である。
【図３】図３は、一例としてのコア基板の模式的な断面図である。
【図４】図４は、一例としてのスルーホールを形成したコア基板の模式的な断面図である。
【図５】図５は、一例としてのスルーホール内に磁性ペーストを充填させた様子を示す模式的な断面図である。
【図６】図６は、一例としての充填させた磁性ペーストを熱硬化させた磁性ペーストの硬化物の様子を示す模式的な断面図である。
【図７】図７は、一例としての磁性ペーストの硬化物を研磨した後の様子を示す模式的な断面図である。
【発明を実施するための形態】
【００１１】
以下、図面を参照して、本発明の実施形態について説明する。なお、各図面は、発明が理解できる程度に、構成要素の形状、大きさ及び配置が概略的に示されているに過ぎない。本発明は以下の記述によって限定されるものではなく、各構成要素は適宜変更可能である。以下の説明に用いる図面において、同様の構成要素については同一の符号を付して示し、重複する説明については省略する場合がある。また、本発明の実施形態にかかる構成は、必ずしも図示例の配置により、製造されたり、使用されたりするとは限らない。
【００１２】
［磁性ペースト］
本発明の磁性ペーストは、（Ａ）平均粒径が１μｍ以上である磁性粉体、（Ｂ）エポキシ樹脂、（Ｃ）反応性希釈剤、（Ｄ）硬化剤、及び（Ｅ）平均粒径が１μｍ未満であるフィラーを含む。
【００１３】
本発明では、（Ａ）〜（Ｅ）成分を含有させることにより、樹脂ダレ性が抑制された磁性ペーストを得ることができる。また、磁性ペーストは、好適な粘度を有することからスルーホールへの充填性に優れる。さらには、磁性ペーストから得られた硬化物は、通常、周波数が１０〜２００ＭＨｚの範囲で比透磁率の向上、及び磁性損失を低減可能である。
【００１４】
磁性ペーストは、必要に応じて、さらに（Ｆ）分散剤、（Ｇ）その他の添加剤を含み得る。以下、本発明の磁性ペーストに含まれる各成分について詳細に説明する。
【００１５】
＜（Ａ）平均粒径が１μｍ以上である磁性粉体＞
磁性ペーストは、（Ａ）平均粒径が１μｍ以上である磁性粉体を含有する。磁性粉体とは、比透磁率が１より大きい無機フィラーを表す。（Ａ）成分の平均粒径は、磁性ペーストの粘度を低下させる観点から、１μｍ以上であり、好ましくは１．２μｍ以上、より好ましくは１．５μｍ以上である。（Ａ）成分の平均粒径の上限値は、好ましくは１０μｍ以下、より好ましくは９μｍ以下、さらに好ましくは８μｍ以下である。
【００１６】
（Ａ）成分の平均粒径はミー（Ｍｉｅ）散乱理論に基づくレーザー回折・散乱法により測定することができる。具体的にはレーザー回折散乱式粒径分布測定装置により、磁性粉体の粒径分布を体積基準で作成し、そのメディアン径を平均粒径とすることで測定することができる。測定サンプルは、磁性粉体を超音波により水中に分散させたものを好ましく使用することができる。レーザー回折散乱式粒径分布測定装置としては、堀場製作所社製「ＬＡ−５００」、島津製作所社製「ＳＡＬＤ−２２００」等を使用することができる。
【００１７】
（Ａ）成分の材料としては、例えば、純鉄粉末；Ｍｇ−Ｚｎ系フェライト、Ｆｅ−Ｍｎ系フェライト、Ｍｎ−Ｚｎ系フェライト、Ｍｎ−Ｍｇ系フェライト、Ｃｕ−Ｚｎ系フェライト、Ｍｇ−Ｍｎ−Ｓｒ系フェライト、Ｎｉ−Ｚｎ系フェライト、Ｂａ−Ｚｎ系フェライト、Ｂａ−Ｍｇ系フェライト、Ｂａ−Ｎｉ系フェライト、Ｂａ−Ｃｏ系フェライト、Ｂａ−Ｎｉ−Ｃｏ系フェライト、Ｙ系フェライト、酸化鉄粉（ＩＩＩ）、四酸化三鉄などの酸化鉄粉；Ｆｅ−Ｓｉ系合金粉末、Ｆｅ−Ｓｉ−Ａｌ系合金粉末、Ｆｅ−Ｃｒ系合金粉末、Ｆｅ−Ｃｒ−Ｓｉ系合金粉末、Ｆｅ−Ｎｉ−Ｃｒ系合金粉末、Ｆｅ−Ｃｒ−Ａｌ系合金粉末、Ｆｅ−Ｎｉ系合金粉末、Ｆｅ−Ｎｉ−Ｍｏ系合金粉末、Ｆｅ−Ｎｉ−Ｍｏ−Ｃｕ系合金粉末、Ｆｅ−Ｃｏ系合金粉末、あるいはＦｅ−Ｎｉ−Ｃｏ系合金粉末などの鉄合金系金属粉；Ｃｏ基アモルファスなどのアモルファス合金類；が挙げられる。
【００１８】
中でも、（Ａ）成分としては、酸化鉄粉及び鉄合金系金属粉から選ばれる少なくとも１種であることが好ましい。酸化鉄粉としては、Ｎｉ、Ｃｕ、Ｍｎ、及びＺｎから選ばれる少なくとも１種を含むフェライトであることが好ましく、Ｆｅ−Ｍｎ系フェライトがより好ましい。また、鉄合金系金属粉としては、Ｓｉ、Ｃｒ、Ａｌ、Ｎｉ、及びＣｏから選ばれる少なくとも１種を含む鉄合金系金属粉であることが好ましく、Ｆｅ−Ｃｒ−Ｓｉ系合金粉末がより好ましい。
【００１９】
（Ａ）成分としては、市販の磁性粉体を用いることができる。用いられ得る市販の磁性粉体の具体例としては、パウダーテック社製「Ｍ０５Ｓ」；山陽特殊製鋼社製「ＰＳＴ−Ｓ」；エプソンアトミックス社製「ＡＷ２−０８」、「ＡＷ２−０８ＰＦ２０Ｆ」、「ＡＷ２−０８ＰＦ１０Ｆ」、「ＡＷ２−０８ＰＦ３Ｆ」、「Ｆｅ−３．５Ｓｉ−４．５ＣｒＰＦ２０Ｆ」、「Ｆｅ−５０ＮｉＰＦ２０Ｆ」、「Ｆｅ−８０Ｎｉ−４ＭｏＰＦ２０Ｆ」；ＪＦＥケミカル社製「ＬＤ−Ｍ」、「ＬＤ−ＭＨ」、「ＫＮＩ−１０６」、「ＫＮＩ−１０６ＧＳＭ」、「ＫＮＩ−１０６ＧＳ」、「ＫＮＩ−１０９」、「ＫＮＩ−１０９ＧＳＭ」、「ＫＮＩ−１０９ＧＳ」；戸田工業社製「ＫＮＳ−４１５」、「ＢＳＦ−５４７」、「ＢＳＦ−０２９」、「ＢＳＮ−１２５」、「ＢＳＮ−７１４」、「ＢＳＮ−８２８」、；キンセイマテック社製「ＪＥＭＫ−Ｓ」、「ＪＥＭＫ−Ｈ」；等が挙げられる。（Ａ）成分は１種単独で用いてもよく、又は２種以上を併用してもよい。
【００２０】
（Ａ）成分は、球状であることが好ましい。磁性粉体の長軸の長さを短軸の長さで除した値（アスペクト比）としては、好ましくは２以下、より好ましくは１．５以下、さらに好ましくは１．２以下である。一般に、磁性粉体は球状ではない扁平な形状であるほうが、比透磁率を向上させやすい。しかし、（Ｂ）エポキシ樹脂及び（Ｄ）硬化剤を組みあわせて本発明の効果を実現するには、特に球状の磁性粉体を用いる方が、通常、磁気損失を低くでき、また好適な粘度を有するペーストを得る観点から好ましい。
【００２１】
（Ａ）成分の比表面積は、好適な粘度を有する磁性ペーストを得る観点から、好ましくは０．０１ｍ２／ｇ以上、より好ましくは０．０５ｍ２／ｇ以上、さらに好ましくは０．１ｍ２／ｇ以上である。また、好ましくは２ｍ２／ｇ以下、より好ましくは１．５ｍ２／ｇ以下、さらに好ましくは１ｍ２／ｇ以下である。（Ａ）磁性粉体の比表面積は、ＢＥＴ法によって測定できる。
【００２２】
（Ａ）成分の比重は、比透磁率を向上させる観点から、好ましくは２ｇ／ｃｍ３以上、より好ましくは３ｇ／ｃｍ３以上、さらに好ましくは４ｇ／ｃｍ３以上である。また、好ましくは１５ｇ／ｃｍ３以下、より好ましくは１４ｇ／ｃｍ３以下、さらに好ましくは１３ｇ／ｃｍ３以下である。比重は、例えばウルトラピクノメータ  １０００型（ＱＵＲＮＴＡＣＨＲＯＭＥ  ＩＮＳＴＲＵＭＥＮＴＳ社製）によって測定できる。
【００２３】
（Ａ）成分の含有量（体積％）は、比透磁率を向上させ及び磁性損失を低減させる観点から、磁性ペースト中の不揮発成分を１００体積％とした場合、好ましくは１０体積％以上、より好ましくは２０体積％以上、さらに好ましくは３０体積％以上である。また、好ましくは８５体積％以下、より好ましくは７５体積％以下、さらに好ましくは６５体積％以下である。
【００２４】
（Ａ）成分の含有量（質量％）は、比透磁率を向上させる観点から、磁性ペースト中の不揮発成分を１００質量％とした場合、好ましくは６５質量％以上、より好ましくは６７質量％以上、さらに好ましくは７０質量％以上である。また、樹脂ダレ性を抑制する観点から、好ましくは９５質量％以下、より好ましくは９４質量％以下、さらに好ましくは９３質量％以下である。
なお、本発明において、磁性ペースト中の各成分の含有量は、別途明示のない限り、磁性ペースト中の不揮発成分を１００質量％としたときの値である。
【００２５】
＜（Ｂ）エポキシ樹脂＞
磁性ペーストは、（Ｂ）エポキシ樹脂を含有する。但し、（Ｂ）成分は（Ｃ）反応性希釈剤に該当するものは除く。
【００２６】
（Ｂ）エポキシ樹脂としては、例えば、ビスフェノールＡ型エポキシ樹脂；ビスフェノールＦ型エポキシ樹脂；ビスフェノールＳ型エポキシ樹脂；ビスフェノールＡＦ型エポキシ樹脂；ジシクロペンタジエン型エポキシ樹脂；トリスフェノール型エポキシ樹脂；フェノールノボラック型エポキシ樹脂；ｔｅｒｔ−ブチル−カテコール型エポキシ樹脂；ナフトールノボラック型エポキシ樹脂、ナフタレン型エポキシ樹脂、ナフトール型エポキシ樹脂、アントラセン型エポキシ樹脂等の縮合環構造を有するエポキシ樹脂；グリシジルアミン型エポキシ樹脂；グリシジルエステル型エポキシ樹脂；クレゾールノボラック型エポキシ樹脂；ビフェニル型エポキシ樹脂；線状脂肪族エポキシ樹脂；ブタジエン構造を有するエポキシ樹脂；脂環式エポキシ樹脂；複素環式エポキシ樹脂；スピロ環含有エポキシ樹脂；シクロヘキサンジメタノール型エポキシ樹脂；トリメチロール型エポキシ樹脂；テトラフェニルエタン型エポキシ樹脂等が挙げられる。（Ｂ）エポキシ樹脂は１種単独で用いてもよく、２種以上を組み合わせて用いてもよい。（Ｂ）エポキシ樹脂は、ビスフェノールＡ型エポキシ樹脂、及びビスフェノールＦ型エポキシ樹脂から選ばれる１種以上であることが好ましい。
【００２７】
（Ｂ）エポキシ樹脂は、１分子中に２個以上のエポキシ基を有するエポキシ樹脂を含むことが好ましい。また、（Ｂ）エポキシ樹脂は、芳香族構造を有することが好ましく、２種以上のエポキシ樹脂を用いる場合は少なくとも１種が芳香族構造を有することがより好ましい。芳香族構造とは、一般に芳香族と定義される化学構造であり、多環芳香族及び芳香族複素環をも含む。エポキシ樹脂の不揮発成分１００質量％に対して、１分子中に２個以上のエポキシ基を有するエポキシ樹脂の割合は、好ましくは５０質量％以上、より好ましくは６０質量％以上、特に好ましくは７０質量％以上である。
【００２８】
エポキシ樹脂には、温度２５℃で液状のエポキシ樹脂（以下「液状エポキシ樹脂」ということがある。）と、温度２５℃で固体状のエポキシ樹脂（以下「固体状エポキシ樹脂」ということがある。）とがある。磁性ペーストは、（Ｂ）エポキシ樹脂として、液状エポキシ樹脂のみを含んでいてもよく、固体状エポキシ樹脂のみを含んでいてもよいが、磁性ペーストの粘度を低下させ、スルーホールへの充填性を向上させる観点から、液状エポキシ樹脂のみを含むことが好ましい。
【００２９】
液状エポキシ樹脂としては、ビスフェノールＡ型エポキシ樹脂、ビスフェノールＦ型エポキシ樹脂、ビスフェノールＡＦ型エポキシ樹脂、ナフタレン型エポキシ樹脂、グリシジルエステル型エポキシ樹脂、グリシジルアミン型エポキシ樹脂、フェノールノボラック型エポキシ樹脂、エステル骨格を有する脂環式エポキシ樹脂、シクロヘキサンジメタノール型エポキシ樹脂、及びブタジエン構造を有するエポキシ樹脂が好ましく、グリシジルアミン型エポキシ樹脂、ビスフェノールＡ型エポキシ樹脂、ビスフェノールＦ型エポキシ樹脂、ビスフェノールＡＦ型エポキシ樹脂及びナフタレン型エポキシ樹脂がより好ましい。液状エポキシ樹脂の具体例としては、ＤＩＣ社製の「ＨＰ４０３２」、「ＨＰ４０３２Ｄ」、「ＨＰ４０３２ＳＳ」（ナフタレン型エポキシ樹脂）；三菱ケミカル社製の「８２８ＵＳ」、「ｊＥＲ８２８ＥＬ」（ビスフェノールＡ型エポキシ樹脂）、「ｊＥＲ８０７」（ビスフェノールＦ型エポキシ樹脂）、「ｊＥＲ１５２」（フェノールノボラック型エポキシ樹脂）；三菱ケミカル社製の「６３０」、「６３０ＬＳＤ」（グリシジルアミン型エポキシ樹脂）；日鉄ケミカル＆マテリアル社製の「ＺＸ１０５９」（ビスフェノールＡ型エポキシ樹脂とビスフェノールＦ型エポキシ樹脂の混合品）；ナガセケムテックス社製の「ＥＸ−７２１」（グリシジルエステル型エポキシ樹脂）；「ＰＢ−３６００」（ブタジエン構造を有するエポキシ樹脂）等が挙げられる。これらは１種単独で用いてもよく、２種以上を組み合わせて用いてもよい。
【００３０】
固体状エポキシ樹脂としては、ナフタレン型４官能エポキシ樹脂、クレゾールノボラック型エポキシ樹脂、ジシクロペンタジエン型エポキシ樹脂、トリスフェノール型エポキシ樹脂、ナフトール型エポキシ樹脂、ビフェニル型エポキシ樹脂、ナフチレンエーテル型エポキシ樹脂、アントラセン型エポキシ樹脂、ビスフェノールＡ型エポキシ樹脂、テトラフェニルエタン型エポキシ樹脂が好ましく、ナフタレン型４官能エポキシ樹脂、ナフトール型エポキシ樹脂、及びビフェニル型エポキシ樹脂がより好ましい。固体状エポキシ樹脂の具体例としては、ＤＩＣ社製の「ＨＰ４０３２Ｈ」（ナフタレン型エポキシ樹脂）、「ＨＰ−４７００」、「ＨＰ−４７１０」（ナフタレン型４官能エポキシ樹脂）、「Ｎ−６９０」（クレゾールノボラック型エポキシ樹脂）、「Ｎ−６９５」（クレゾールノボラック型エポキシ樹脂）、「ＨＰ−７２００」、「ＨＰ−７２００ＨＨ」、「ＨＰ−７２００Ｈ」（ジシクロペンタジエン型エポキシ樹脂）、「ＥＸＡ−７３１１」、「ＥＸＡ−７３１１−Ｇ３」、「ＥＸＡ−７３１１−Ｇ４」、「ＥＸＡ−７３１１−Ｇ４Ｓ」、「ＨＰ６０００」（ナフチレンエーテル型エポキシ樹脂）；日本化薬社製の「ＥＰＰＮ−５０２Ｈ」（トリスフェノール型エポキシ樹脂）、「ＮＣ７０００Ｌ」（ナフトールノボラック型エポキシ樹脂）、「ＮＣ３０００Ｈ」、「ＮＣ３０００」、「ＮＣ３０００Ｌ」、「ＮＣ３１００」（ビフェニル型エポキシ樹脂）；日鉄ケミカル＆マテリアル社製の「ＥＳＮ４７５Ｖ」（ナフタレン型エポキシ樹脂）、「ＥＳＮ４８５」（ナフトールノボラック型エポキシ樹脂）；三菱ケミカル社製の「ＹＸ４０００Ｈ」、「ＹＬ６１２１」（ビフェニル型エポキシ樹脂）、「ＹＸ４０００ＨＫ」（ビキシレノール型エポキシ樹脂）、「ＹＸ８８００」（アントラセン型エポキシ樹脂）；大阪ガスケミカル社製の「ＰＧ−１００」、「ＣＧ−５００」、三菱ケミカル社製の「ＹＬ７７６０」（ビスフェノールＡＦ型エポキシ樹脂）、「ＹＬ７８００」（フルオレン型エポキシ樹脂）、「ｊＥＲ１０１０」（固体状ビスフェノールＡ型エポキシ樹脂）、「ｊＥＲ１０３１Ｓ」（テトラフェニルエタン型エポキシ樹脂）等が挙げられる。これらは１種単独で用いてもよく、２種以上を組み合わせて用いてもよい。
【００３１】
（Ｂ）エポキシ樹脂として、液状エポキシ樹脂と固体状エポキシ樹脂とを併用する場合、それらの量比（液状エポキシ樹脂：固体状エポキシ樹脂）は、質量比で、１：０．０１〜１：２の範囲が好ましい。液状エポキシ樹脂と固体状エポキシ樹脂との量比を斯かる範囲とすることにより、十分な破断強度を有する硬化物を得ることができる等の効果が得られる。上記の効果の観点から、液状エポキシ樹脂と固体状エポキシ樹脂の量比（液状エポキシ樹脂：固体状エポキシ樹脂）は、質量比で、１：０．０２〜１：１の範囲であることがより好ましく、１：０．０３〜１：０．５の範囲であることがさらに好ましく、１：０．０５〜１：０．３の範囲であることが特に好ましい。
【００３２】
（Ｂ）エポキシ樹脂の含有量は、良好な機械強度、示す磁性層を得る観点から、磁性ペースト中の不揮発成分を１００質量％とした場合、好ましくは０．１質量％以上、より好ましくは１質量％以上、さらに好ましくは１．５質量％以上であり、好ましくは２０質量％以下、より好ましくは１５質量％以下、さらに好ましくは１０質量％以下である。
【００３３】
（Ｂ）エポキシ樹脂の含有量（体積％）は、良好な機械強度、絶縁信頼性を示す磁性層を得る観点から、磁性ペースト中の不揮発成分を１００体積％とした場合、好ましくは１質量％以上、より好ましくは３質量％以上、さらに好ましくは５質量％以上であり、好ましくは３０質量％以下、より好ましくは２７質量％以下、さらに好ましくは２５質量％以下である。
【００３４】
（Ｂ）エポキシ樹脂のエポキシ当量は、好ましくは５０ｇ／ｅｑ．〜５０００ｇ／ｅｑ．、より好ましくは５０ｇ／ｅｑ．〜３０００ｇ／ｅｑ．、さらに好ましくは６０ｇ／ｅｑ．〜２０００ｇ／ｅｑ．、さらにより好ましくは７０ｇ／ｅｑ．〜１０００ｇ／ｅｑ．である。この範囲となることで、硬化物の架橋密度が十分な磁性層をもたらすことができる。なお、エポキシ当量は、ＪＩＳ  Ｋ７２３６に従って測定することができ、１当量のエポキシ基を含む樹脂の質量である。
【００３５】
（Ｂ）エポキシ樹脂の粘度は、好ましくは０．５Ｐａ・ｓ以上であり、好ましくは１０００Ｐａ・ｓ以下、より好ましくは５００Ｐａ・ｓ以下、さらに好ましくは１００Ｐａ・ｓ以下である。ここで、エポキシ樹脂の粘度は、２５±２℃においてＥ型粘度計を用いて測定した値である。
【００３６】
（Ｂ）エポキシ樹脂の重量平均分子量は、好ましくは１００以上、より好ましくは２５０以上、さらに好ましくは４００以上であり、好ましくは５０００以下、より好ましくは３０００以下、さらに好ましくは１５００以下である。ここで、エポキシ樹脂の重量平均分子量は、ゲルパーミエーションクロマトグラフィー（ＧＰＣ）法により測定されるポリスチレン換算の重量平均分子量である。
【００３７】
＜（Ｃ）反応性希釈剤＞
磁性ペーストは、（Ｃ）反応性希釈剤を含有する。一般に多量の（Ａ）成分を磁性ペーストに含有させると粘度が上昇する。しかし、（Ｃ）反応性希釈剤を磁性ペーストに含有させることにより、磁性ペーストの粘度を低下させることが可能となる。
【００３８】
（Ｃ）反応性希釈剤は、機械的強度を向上させる観点から、反応性基を有することが好ましい。反応性基としては、例えばエポキシ基、アクリル基、メタクリル基、オキセタン基等が挙げられる。中でも、反応性基としては、磁性ペーストの粘度をより低下させる観点から、エポキシ基であることが好ましい。
【００３９】
（Ｃ）反応性希釈剤の粘度は、好ましくは０．００１Ｐａ・ｓ以上、より好ましくは０．００５Ｐａ・ｓ以上、さらに好ましくは０．０１Ｐａ・ｓ以上である。上限は好ましくは０．５Ｐａ・ｓ未満である。反応性希釈剤の粘度は、（Ｂ）エポキシ樹脂の粘度と同様の方法にて測定できる。
【００４０】
（Ｃ）反応性希釈剤としては、市販品を用いることができる。用いられ得る市販の（Ｃ）反応性希釈剤の具体例としては、日鉄ケミカル＆マテリアル社製の「ＥＸ−２０１」（環状脂肪族グリシジルエーテル）、ＥＸ−８３０、ＥＸ−８２１（エチレングリコール型エポキシ樹脂）、ＥＸ−２１２（ヘキサンジオール型エポキシ樹脂）；「ＺＸ１６５８」、「ＺＸ１６５８ＧＳ」（液状１，４−グリシジルシクロヘキサン）；ＡＤＥＫＡ社製の「ＥＰ−３９８０Ｓ」（グリシジルアミン型エポキシ樹脂）、「ＥＰ−４０８８Ｓ」、「ＥＰ−４０８８Ｌ」（ジシクロペンタジエン型エポキシ樹脂）、ＥＤ−５０９Ｓ（ｔｅｒｔ−ブチルフェニルグリシジルエーテル）；信越化学工業社製のＸ−２２−１６３（シロキサン型エポキシ樹脂）等が挙げられる。これらは１種単独で用いてもよく、２種以上を組み合わせて用いてもよい。
【００４１】
（Ｃ）反応性希釈剤がグリシジル基又はエポキシ基を有する場合、（Ｃ）反応性希釈剤のエポキシ当量は、好ましくは５０ｇ／ｅｑ．〜５０００ｇ／ｅｑ．、より好ましくは５０ｇ／ｅｑ．〜３０００ｇ／ｅｑ．、さらに好ましくは６０ｇ／ｅｑ．〜２０００ｇ／ｅｑ．、さらにより好ましくは７０ｇ／ｅｑ．〜１０００ｇ／ｅｑ．である。この範囲となることで、硬化物の架橋密度が十分な磁性層をもたらすことができる。
【００４２】
（Ｃ）反応性希釈剤の含有量は、好適な粘度を有する磁性ペーストを得る観点から、磁性ペースト中の不揮発成分を１００質量％とした場合、好ましくは０．１質量％以上、より好ましくは１質量％以上、さらに好ましくは１．５質量％以上であり、好ましくは２０質量％以下、より好ましくは１５質量％以下、さらに好ましくは１０質量％以下である。
【００４３】
磁性ペースト中の不揮発成分を１００質量％とした場合の（Ｃ）反応性希釈剤の含有量をＣ１とし、磁性ペースト中の不揮発成分を１００質量％とした場合の（Ｂ）エポキシ樹脂の含有量をＢ１としたとき、Ｂ１／Ｃ１は、好ましくは０．０５以上、より好ましくは０．１以上、さらに好ましくは０．１５以上であり、好ましくは５以下、より好ましくは４．５以下、さらに好ましくは４以下である。Ｂ１／Ｃ１が斯かる範囲内となるように（Ｂ）成分及び（Ｃ）成分の含有量を調整することにより、本発明の所望の効果をより顕著に得ることが可能となる。
【００４４】
＜（Ｄ）硬化剤＞
磁性ペーストは、（Ｄ）硬化剤を含有する。（Ｄ）硬化剤には、（Ｂ）エポキシ樹脂を硬化する機能を有するエポキシ樹脂硬化剤と、（Ｂ）エポキシ樹脂の硬化速度を促進させる機能を有する硬化促進剤とがある。磁性ペーストは、（Ｄ）硬化剤として、エポキシ樹脂硬化剤及び硬化促進剤のいずれかを含むことが好ましく、硬化促進剤を含むことがより好ましい。
【００４５】
（エポキシ樹脂硬化剤）
エポキシ樹脂硬化剤としては、例えば、酸無水物系エポキシ樹脂硬化剤、フェノール系エポキシ樹脂硬化剤、ナフトール系エポキシ樹脂硬化剤、活性エステル系エポキシ樹脂硬化剤、ベンゾオキサジン系エポキシ樹脂硬化剤、及びシアネートエステル系エポキシ樹脂硬化剤、アミン系エポキシ樹脂硬化剤が挙げられる。エポキシ樹脂硬化剤としては、磁性ペーストの粘度を低下させる観点から、酸無水物系エポキシ樹脂硬化剤が好ましい。エポキシ樹脂硬化剤は１種単独で用いてもよく、又は２種以上を併用してもよい。
【００４６】
酸無水物系エポキシ樹脂硬化剤としては、１分子内中に１個以上の酸無水物基を有するエポキシ樹脂硬化剤が挙げられる。酸無水物系エポキシ樹脂硬化剤の具体例としては、無水フタル酸、テトラヒドロ無水フタル酸、ヘキサヒドロ無水フタル酸、メチルテトラヒドロ無水フタル酸、メチルヘキサヒドロ無水フタル酸、メチルナジック酸無水物、水素化メチルナジック酸無水物、トリアルキルテトラヒドロ無水フタル酸、ドデセニル無水コハク酸、５−（２，５−ジオキソテトラヒドロ−３−フラニル）−３−メチル−３−シクロヘキセン−１，２−ジカルボン酸無水物、無水トリメリット酸、無水ピロメリット酸、ベンゾフェノンテトラカルボン酸二無水物、ビフェニルテトラカルボン酸二無水物、ナフタレンテトラカルボン酸二無水物、オキシジフタル酸二無水物、３，３’−４，４’−ジフェニルスルホンテトラカルボン酸二無水物、１，３，３ａ，４，５，９ｂ−ヘキサヒドロ−５−（テトラヒドロ−２，５−ジオキソ−３−フラニル）−ナフト［１，２−Ｃ］フラン−１，３−ジオン、エチレングリコールビス（アンヒドロトリメリテート）、スチレンとマレイン酸とが共重合したスチレン・マレイン酸樹脂などのポリマー型の酸無水物などが挙げられる。
【００４７】
酸無水物系エポキシ樹脂硬化剤の市販品としては、新日本理化社製の「ＨＮＡ−１００」、「ＭＨ−７００」等が挙げられる。
【００４８】
フェノール系エポキシ樹脂硬化剤及びナフトール系エポキシ樹脂硬化剤としては、耐熱性及び耐水性の観点から、ノボラック構造を有するフェノール系エポキシ樹脂硬化剤、又はノボラック構造を有するナフトール系エポキシ樹脂硬化剤が好ましい。フェノール系エポキシ樹脂硬化剤としては、含窒素フェノール系エポキシ樹脂硬化剤が好ましく、トリアジン骨格含有フェノール系エポキシ樹脂硬化剤がより好ましく、トリアジン骨格含有フェノールノボラックエポキシ樹脂硬化剤がさらに好ましい。
【００４９】
フェノール系エポキシ樹脂硬化剤及びナフトール系エポキシ樹脂硬化剤の具体例としては、明和化成社製の「ＭＥＨ−７７００」、「ＭＥＨ−７８１０」、「ＭＥＨ−８０００」、日本化薬社製の「ＮＨＮ」、「ＣＢＮ」、「ＧＰＨ」、日鉄ケミカル＆マテリアル社製の「ＳＮ１７０」、「ＳＮ１８０」、「ＳＮ１９０」、「ＳＮ４７５」、「ＳＮ４８５」、「ＳＮ４９５Ｖ」、「ＳＮ３７５」、「ＳＮ３９５」、ＤＩＣ社製の「ＴＤ−２０９０」、「ＬＡ−７０５２」、「ＬＡ−７０５４」、「ＬＡ−１３５６」、「ＬＡ−３０１８−５０Ｐ」、「ＥＸＢ−９５００」、「ＨＰＣ−９５００」、「ＫＡ−１１６０」、「ＫＡ−１１６３」、「ＫＡ−１１６５」、群栄化学社製の「ＧＤＰ−６１１５Ｌ」、「ＧＤＰ−６１１５Ｈ」等が挙げられる。
【００５０】
活性エステル系エポキシ樹脂硬化剤としては、特に制限はないが、一般にフェノールエステル類、チオフェノールエステル類、Ｎ−ヒドロキシアミンエステル類、複素環ヒドロキシ化合物のエステル類等の反応活性の高いエステル基を１分子中に２個以上有する化合物が好ましく用いられる。当該活性エステル系エポキシ樹脂硬化剤は、カルボン酸化合物及び／又はチオカルボン酸化合物とヒドロキシ化合物及び／又はチオール化合物との縮合反応によって得られるものが好ましい。特に耐熱性向上の観点から、カルボン酸化合物とヒドロキシ化合物とから得られる活性エステル系エポキシ樹脂硬化剤が好ましく、カルボン酸化合物とフェノール化合物及び／又はナフトール化合物とから得られる活性エステル系エポキシ樹脂硬化剤がより好ましい。カルボン酸化合物としては、例えば安息香酸、酢酸、コハク酸、マレイン酸、イタコン酸、フタル酸、イソフタル酸、テレフタル酸、ピロメリット酸等が挙げられる。フェノール化合物又はナフトール化合物としては、例えば、ハイドロキノン、レゾルシン、ビスフェノールＡ、ビスフェノールＦ、ビスフェノールＳ、フェノールフタリン、メチル化ビスフェノールＡ、メチル化ビスフェノールＦ、メチル化ビスフェノールＳ、フェノール、ｏ−クレゾール、ｍ−クレゾール、ｐ−クレゾール、カテコール、α−ナフトール、β−ナフトール、１，５−ジヒドロキシナフタレン、１，６−ジヒドロキシナフタレン、２，６−ジヒドロキシナフタレン、ジヒドロキシベンゾフェノン、トリヒドロキシベンゾフェノン、テトラヒドロキシベンゾフェノン、フロログルシン、ベンゼントリオール、ジシクロペンタジエン型ジフェノール化合物、フェノールノボラック等が挙げられる。ここで、「ジシクロペンタジエン型ジフェノール化合物」とは、ジシクロペンタジエン１分子にフェノール２分子が縮合して得られるジフェノール化合物をいう。
【００５１】
具体的には、ジシクロペンタジエン型ジフェノール構造を含む活性エステル系エポキシ樹脂硬化剤、ナフタレン構造を含む活性エステル系エポキシ樹脂硬化剤、フェノールノボラックのアセチル化物を含む活性エステル系エポキシ樹脂硬化剤、フェノールノボラックのベンゾイル化物を含む活性エステル系エポキシ樹脂硬化剤が好ましい。「ジシクロペンタジエン型ジフェノール構造」とは、フェニレン−ジシクロペンチレン−フェニレンからなる２価の構造を表す。
【００５２】
活性エステル系エポキシ樹脂硬化剤の市販品としては、ジシクロペンタジエン型ジフェノール構造を含む活性エステル系エポキシ樹脂硬化剤として、ＤＩＣ社製の「ＥＸＢ９４５１」、「ＥＸＢ９４６０」、「ＥＸＢ９４６０Ｓ」、「ＨＰＣ−８０００−６５Ｔ」、「ＨＰＣ−８０００Ｈ−６５ＴＭ」、「ＥＸＢ−８０００Ｌ−６５ＴＭ」；ナフタレン構造を含む活性エステル化合物としてＤＩＣ社製の「ＥＸＢ９４１６−７０ＢＫ」；フェノールノボラックのアセチル化物を含む活性エステル系エポキシ樹脂硬化剤として三菱ケミカル社製の「ＤＣ８０８」；フェノールノボラックのベンゾイル化物を含む活性エステル系エポキシ樹脂硬化剤として三菱ケミカル社製の「ＹＬＨ１０２６」、「ＹＬＨ１０３０」、「ＹＬＨ１０４８」；フェノールノボラックのアセチル化物である活性エステル系エポキシ樹脂硬化剤として三菱ケミカル社製の「ＤＣ８０８」、等が挙げられる。
【００５３】
ベンゾオキサジン系エポキシ樹脂硬化剤の具体例としては、昭和高分子社製の「ＨＦＢ２００６Ｍ」、四国化成工業社製の「Ｐ−ｄ」、「Ｆ−ａ」が挙げられる。
【００５４】
シアネートエステル系エポキシ樹脂硬化剤としては、例えば、ビスフェノールＡジシアネート、ポリフェノールシアネート、オリゴ（３−メチレン−１，５−フェニレンシアネート）、４，４’−メチレンビス（２，６−ジメチルフェニルシアネート）、４，４’−エチリデンジフェニルジシアネート、ヘキサフルオロビスフェノールＡジシアネート、２，２−ビス（４−シアネート）フェニルプロパン、１，１−ビス（４−シアネートフェニルメタン）、ビス（４−シアネート−３，５−ジメチルフェニル）メタン、１，３−ビス（４−シアネートフェニル−１−（メチルエチリデン））ベンゼン、ビス（４−シアネートフェニル）チオエーテル、及びビス（４−シアネートフェニル）エーテル等の２官能シアネート樹脂、フェノールノボラック及びクレゾールノボラック等から誘導される多官能シアネート樹脂、これらシアネート樹脂が一部トリアジン化したプレポリマーなどが挙げられる。シアネートエステル系エポキシ樹脂硬化剤の具体例としては、ロンザジャパン社製の「ＰＴ３０」及び「ＰＴ６０」（いずれもフェノールノボラック型多官能シアネートエステル樹脂）、「ＢＡ２３０」、「ＢＡ２３０Ｓ７５」（ビスフェノールＡジシアネートの一部又は全部がトリアジン化され三量体となったプレポリマー）等が挙げられる。
【００５５】
アミン系エポキシ樹脂硬化剤としては、１分子内中に１個以上の活性水素を有するアミノを有するエポキシ樹脂硬化剤が挙げられる。アミン系エポキシ樹脂硬化剤の具体例としては、ジエチレントリアミン、トリエチレンテトラミン、ジアミノジフェニルスルフォン、ジシアンジアミド、などが挙げられる。
【００５６】
アミン系エポキシ樹脂硬化剤の市販品としては、三菱ケミカル社製の「ＤＩＣＹ７」等が挙げられる。
【００５７】
エポキシ樹脂とエポキシ樹脂硬化剤との量比は、［エポキシ樹脂のエポキシ基の合計数］：［エポキシ樹脂硬化剤の反応基の合計数］の比率で、１：０．２〜１：２の範囲であることが好ましく、１：０．３〜１：１．５の範囲であることがより好ましく、１：０．４〜１：１の範囲であることがさらに好ましい。ここで、エポキシ樹脂硬化剤の反応基とは、活性水酸基、活性エステル基等であり、エポキシ樹脂硬化剤の種類によって異なる。また、エポキシ樹脂のエポキシ基の合計数とは、各エポキシ樹脂の不揮発成分の質量をエポキシ当量で除した値をすべてのエポキシ樹脂について合計した値であり、エポキシ樹脂硬化剤の反応基の合計数とは、各エポキシ樹脂硬化剤の不揮発成分の質量を反応基当量で除した値をすべてのエポキシ樹脂硬化剤について合計した値である。エポキシ樹脂とエポキシ樹脂硬化剤との量比をかかる範囲内とすることにより、硬化物としたときの耐熱性がより向上する。
【００５８】
（硬化促進剤）
硬化促進剤としては、例えば、アミン系硬化促進剤、イミダゾール系硬化促進剤、リン系硬化促進剤、グアニジン系硬化促進剤、金属系硬化促進剤等が挙げられる。硬化促進剤は、磁性ペーストの粘度を低下させる観点から、アミン系硬化促進剤、イミダゾール系硬化促進剤が好ましく、イミダゾール系硬化剤がより好ましい。硬化促進剤は１種単独で用いてもよく、２種以上を組み合わせて用いてもよい。
【００５９】
アミン系硬化促進剤としては、例えば、トリエチルアミン、トリブチルアミン等のトリアルキルアミン、４−ジメチルアミノピリジン、ベンジルジメチルアミン、２，４，６，−トリス（ジメチルアミノメチル）フェノール、１，８−ジアザビシクロ（５，４，０）−ウンデセン等が挙げられ、４−ジメチルアミノピリジン、１，８−ジアザビシクロ（５，４，０）−ウンデセンが好ましい。
【００６０】
アミン系硬化促進剤としては、市販品を用いてもよく、例えば、味の素ファインテクノ社製の「ＭＹ−２５」等が挙げられる。
【００６１】
イミダゾール系硬化促進剤としては、例えば、２−メチルイミダゾール、２−ウンデシルイミダゾール、２−ヘプタデシルイミダゾール、１，２−ジメチルイミダゾール、２−エチル−４−メチルイミダゾール、１，２−ジメチルイミダゾール、２−エチル−４−メチルイミダゾール、２−フェニルイミダゾール、２−フェニル−４−メチルイミダゾール、１−ベンジル−２−メチルイミダゾール、１−ベンジル−２−フェニルイミダゾール、１−シアノエチル−２−メチルイミダゾール、１−シアノエチル−２−ウンデシルイミダゾール、１−シアノエチル−２−エチル−４−メチルイミダゾール、１−シアノエチル−２−フェニルイミダゾール、１−シアノエチル−２−ウンデシルイミダゾリウムトリメリテイト、１−シアノエチル−２−フェニルイミダゾリウムトリメリテイト、２，４−ジアミノ−６−［２’−メチルイミダゾリル−（１’）］−エチル−ｓ−トリアジン、２，４−ジアミノ−６−［２’−ウンデシルイミダゾリル−（１’）］−エチル−ｓ−トリアジン、２，４−ジアミノ−６−［２’−エチル−４’−メチルイミダゾリル−（１’）］−エチル−ｓ−トリアジン、２，４−ジアミノ−６−［２’−メチルイミダゾリル−（１’）］−エチル−ｓ−トリアジンイソシアヌル酸付加物、２−フェニルイミダゾールイソシアヌル酸付加物、２−フェニル−４，５−ジヒドロキシメチルイミダゾール、２−フェニル−４−メチル−５−ヒドロキシメチルイミダゾール、２，３−ジヒドロ−１Ｈ−ピロロ［１，２−ａ］ベンズイミダゾール、１−ドデシル−２−メチル−３−ベンジルイミダゾリウムクロライド、２−メチルイミダゾリン、２−フェニルイミダゾリン等のイミダゾール化合物及びイミダゾール化合物とエポキシ樹脂とのアダクト体が挙げられ、２−エチル−４−メチルイミダゾール、１−ベンジル−２−フェニルイミダゾールが好ましい。
【００６２】
イミダゾール系硬化促進剤としては、市販品を用いてもよく、例えば、四国化成工業社製の「２ＭＺＡ−ＰＷ」、「２ＰＨＺ−ＰＷ」、三菱ケミカル社製の「Ｐ２００−Ｈ５０」等が挙げられる。
【００６３】
リン系硬化促進剤としては、例えば、トリフェニルホスフィン、ホスホニウムボレート化合物、テトラフェニルホスホニウムテトラフェニルボレート、ｎ−ブチルホスホニウムテトラフェニルボレート、テトラブチルホスホニウムデカン酸塩、（４−メチルフェニル）トリフェニルホスホニウムチオシアネート、テトラフェニルホスホニウムチオシアネート、ブチルトリフェニルホスホニウムチオシアネート等が挙げられ、トリフェニルホスフィン、テトラブチルホスホニウムデカン酸塩が好ましい。
【００６４】
グアニジン系硬化促進剤としては、例えば、ジシアンジアミド、１−メチルグアニジン、１−エチルグアニジン、１−シクロヘキシルグアニジン、１−フェニルグアニジン、１−（ｏ−トリル）グアニジン、ジメチルグアニジン、ジフェニルグアニジン、トリメチルグアニジン、テトラメチルグアニジン、ペンタメチルグアニジン、１，５，７−トリアザビシクロ［４．４．０］デカ−５−エン、７−メチル−１，５，７−トリアザビシクロ［４．４．０］デカ−５−エン、１−メチルビグアニド、１−エチルビグアニド、１−ｎ−ブチルビグアニド、１−ｎ−オクタデシルビグアニド、１，１−ジメチルビグアニド、１，１−ジエチルビグアニド、１−シクロヘキシルビグアニド、１−アリルビグアニド、１−フェニルビグアニド、１−（ｏ−トリル）ビグアニド等が挙げられ、ジシアンジアミド、１，５，７−トリアザビシクロ［４．４．０］デカ−５−エンが好ましい。
【００６５】
金属系硬化促進剤としては、例えば、コバルト、銅、亜鉛、鉄、ニッケル、マンガン、スズ等の金属の、有機金属錯体又は有機金属塩が挙げられる。有機金属錯体の具体例としては、コバルト（ＩＩ）アセチルアセトナート、コバルト（ＩＩＩ）アセチルアセトナート等の有機コバルト錯体、銅（ＩＩ）アセチルアセトナート等の有機銅錯体、亜鉛（ＩＩ）アセチルアセトナート等の有機亜鉛錯体、鉄（ＩＩＩ）アセチルアセトナート等の有機鉄錯体、ニッケル（ＩＩ）アセチルアセトナート等の有機ニッケル錯体、マンガン（ＩＩ）アセチルアセトナート等の有機マンガン錯体等が挙げられる。有機金属塩としては、例えば、オクチル酸亜鉛、オクチル酸錫、ナフテン酸亜鉛、ナフテン酸コバルト、ステアリン酸スズ、ステアリン酸亜鉛等が挙げられる。
【００６６】
（Ｄ）硬化剤としては、本発明の所望の効果を得る観点から、硬化促進剤であることが好ましく、アミン系硬化促進剤及びイミダゾール系硬化促進剤から選ばれる少なくとも１種であることがより好ましく、イミダゾール系硬化促進剤であることがさらに好ましい。
【００６７】
硬化促進剤の含有量は、磁性ペーストの粘度を下げる観点から、磁性ペースト中の不揮発成分を１００質量％とした場合、好ましくは０．１質量％以上、より好ましくは０．２質量％以上、さらに好ましくは０．３質量％以上である。上限は、好ましくは１５質量％以下、より好ましくは１３質量％以下、さらに好ましくは１０質量％以下である。
【００６８】
（Ｄ）硬化剤の含有量は、本発明の所望の効果を顕著に得る観点から、磁性ペースト中の不揮発成分を１００質量％とした場合、好ましくは０．１質量％以上、より好ましくは０．２質量％以上、さらに好ましくは０．３質量％以上である。上限は、好ましくは１５質量％以下、より好ましくは１３質量％以下、さらに好ましくは１０質量％以下である。
【００６９】
＜（Ｅ）平均粒径が１μｍ未満であるフィラー＞
磁性ペーストは、（Ｅ）平均粒径が１μｍ未満であるフィラーを含有する。（Ｅ）成分は、平均粒径が小さいことから比表面積が大きい。比表面積の大きい（Ｅ）成分を磁性ペーストに含有させると、磁性ペーストの流動時の粘度を大きくすることなく、磁性ペーストの静止時の粘度のみが大きくなる。これにより、磁性ペーストの樹脂ダレ性を抑制することができる。
【００７０】
（Ｅ）成分の平均粒径は、樹脂ダレ性を向上させる観点から、１μｍ未満であり、好ましくは０．８μｍ以下、より好ましくは０．５μｍ以下である。（Ｅ）成分の平均粒径の下限値は、好ましくは０．００５μｍ以上、より好ましくは０．０１μｍ以上、さらに好ましくは０．０２μｍ以上である。（Ｅ）成分の平均粒径は、（Ａ）成分の平均粒径と同様の方法にて測定することができる。
【００７１】
（Ｅ）成分の比表面積は、樹脂ダレ性を向上させる観点から、好ましくは１ｍ２／ｇ以上、より好ましくは２ｍ２／ｇ以上、さらに好ましくは３ｍ２／ｇ以上である。また、好ましくは５００ｍ２／ｇ以下、より好ましくは４００ｍ２／ｇ以下、さらに好ましくは３００ｍ２／ｇ以下である。（Ｅ）磁性粉体の比表面積は、ＢＥＴ法によって測定できる。
【００７２】
（Ｅ）成分の含有量は、樹脂ダレ性を抑制する観点から、磁性ペースト中の不揮発成分を１００質量％とした場合、好ましくは１質量％以上、より好ましくは１．５質量％以上、さらに好ましくは２質量％以上である。上限は、好ましくは２５質量％以下、より好ましくは２３質量％以下である。
【００７３】
磁性ペースト中の不揮発成分を１００質量％とした場合の（Ｅ）成分の含有量をＥ１とし、磁性ペースト中の不揮発成分を１００質量％とした場合の（Ｃ）成分の含有量をＣ１としたとき、Ｃ１／Ｅ１は、好ましくは５以下、より好ましくは４．５以下、さらに好ましくは４以下、３以下、１以下、０．８以下であり、好ましくは０．０１以上、より好ましくは０．０３以上、さらに好ましくは０．０５以上、０．１以上、０．３以上、０．５以上、１以上、１．５以上である。Ｃ１／Ｅ１が斯かる範囲内となるように（Ｃ）成分及び（Ｅ）成分の含有量を調整することにより、本発明の所望の効果をより顕著に得ることが可能となる。
【００７４】
（Ｅ）成分には、平均粒径が１μｍ未満の磁性フィラー、平均粒径が１μｍ未満の磁性を有さない無機フィラー、及び平均粒径が１μｍ未満の磁性を有さない有機フィラーがある。（Ｅ）成分としては、磁性を有さない無機フィラー及び有機フィラーから選ばれる少なくとも１種を含むことが好ましく、磁性を有さない無機フィラーがより好ましい。（Ｅ）成分は１種単独で用いてもよく、又は２種以上を併用してもよい。
【００７５】
（平均粒径が１μｍ未満の磁性フィラー）
平均粒径が１μｍ未満の磁性フィラー（以下、単に「磁性フィラー」ということがある。）の材料及びアスペクト比は、＜（Ａ）平均粒径が１μｍ以上である磁性粉体＞欄にて説明したとおりである。
【００７６】
磁性フィラーとしては、市販の磁性フィラーを用いることができる。用いられ得る市販の磁性フィラーの具体例としては、パウダーテック社製「Ｍ００１」、ＣＩＫナノテック社製「Ｎａｎｏｔｅｋ」、ＡＬＤＲＩＣＨ社製「Ｙｔｔｒｉｕｍ  ｉｒｏｎ  ｏｘｉｄｅ」等が挙げられる。
【００７７】
（Ｅ）成分が磁性フィラーを含む場合、磁性フィラーの含有量は、樹脂ダレ性を抑制する観点から、磁性ペースト中の不揮発成分を１００質量％とした場合、好ましくは５質量％以上、より好ましくは１０質量％以上、さらに好ましくは１３質量％以上である。上限は、好ましくは２５質量％以下、より好ましくは２３質量％以下、さらに好ましくは２０質量％以下である。
【００７８】
（Ｅ）成分が磁性フィラーを含む場合、磁性ペースト中の不揮発成分を１００質量％とした場合の磁性フィラーの含有量をＥｍとし、磁性ペースト中の不揮発成分を１００質量％とした場合の（Ａ）成分の含有量をＡ１としたとき、Ａ１／Ｅｍは、好ましくは１０以下、より好ましくは８以下、さらに好ましくは５以下であり、好ましくは１以上、より好ましくは２以上、さらに好ましくは３以上である。Ａ１／Ｅｍが斯かる範囲内となるように（Ａ）成分及び磁性フィラーの含有量を調整することにより、本発明の所望の効果をより顕著に得ることが可能となる。
【００７９】
（Ｅ）成分が磁性フィラーを含む場合、磁性ペースト中の不揮発成分を１００質量％とした場合の磁性フィラーの含有量をＥｍとし、磁性ペースト中の不揮発成分を１００質量％とした場合の（Ｃ）成分の含有量をＣ１としたとき、Ｃ１／Ｅｍは、好ましくは３以下、より好ましくは１以下、さらに好ましくは０．８以下であり、好ましくは０．０１以上、より好ましくは０．０５以上、さらに好ましくは０．１以上、０．３以上である。Ｃ１／Ｅｍが斯かる範囲内となるように（Ｃ）成分及び磁性フィラーの含有量を調整することにより、本発明の所望の効果をより顕著に得ることが可能となる。
【００８０】
（平均粒径が１μｍ未満の磁性を有さない無機フィラー）
平均粒径が１μｍ未満の磁性を有さない無機フィラー（以下、単に「無機フィラー」ということがある。）は、比透磁率が１以下である。無機フィラーの材料は特に限定されないが、例えば、シリカ、アルミナ、ガラス、コーディエライト、シリコン酸化物、硫酸バリウム、炭酸バリウム、タルク、クレー、雲母粉、酸化亜鉛、ハイドロタルサイト、ベーマイト、水酸化アルミニウム、水酸化マグネシウム、炭酸カルシウム、炭酸マグネシウム、酸化マグネシウム、窒化ホウ素、窒化アルミニウム、窒化マンガン、ホウ酸アルミニウム、炭酸ストロンチウム、チタン酸ストロンチウム、チタン酸カルシウム、チタン酸マグネシウム、チタン酸ビスマス、酸化チタン、酸化ジルコニウム、チタン酸バリウム、チタン酸ジルコン酸バリウム、ジルコン酸バリウム、ジルコン酸カルシウム、リン酸ジルコニウム、及びリン酸タングステン酸ジルコニウム等が挙げられる。これらの中でもシリカが特に好適である。シリカとしては、例えば、ヒュームドシリカ、無定形シリカ、溶融シリカ、結晶シリカ、合成シリカ、中空シリカ等が挙げられ、ヒュームドシリカが好ましい。またシリカとしては球状シリカが好ましい。
【００８１】
このような無機フィラーとしては、市販の無機フィラーを用いることができる。用いられ得る市販の無機フィラーの具体例としては、日本アエロジル社製「ＲＹ−２００」、「Ａ２００」、電気化学工業社製「ＵＦＰ−３０」、アドマテックス社製「ＳＯ−Ｃ１」等が挙げられる。
【００８２】
（Ｅ）成分が無機フィラーを含む場合、無機フィラーの含有量は、樹脂ダレ性を抑制する観点から、磁性ペースト中の不揮発成分を１００質量％とした場合、好ましくは０．１質量％以上、より好ましくは０．３質量％以上、さらに好ましくは０．５質量％以上である。上限は、好ましくは１０質量％以下、より好ましくは８質量％以下、さらに好ましくは５質量％以下である。
【００８３】
（Ｅ）成分が無機フィラーを含む場合、磁性ペースト中の不揮発成分を１００質量％とした場合の無機フィラーの含有量をＥｉとし、磁性ペースト中の不揮発成分を１００質量％とした場合の（Ａ）成分の含有量をＡ１としたとき、Ａ１／Ｅｉは、好ましくは１００以下、より好ましくは９９以下、さらに好ましくは９７以下、９０以下、９５以下、８０以下であり、好ましくは１０以上、より好ましくは１５以上、さらに好ましくは７０以上、７５以上、９０以上である。Ａ１／Ｅｉが斯かる範囲内となるように（Ａ）成分及び（Ｅ）成分の含有量を調整することにより、本発明の所望の効果をより顕著に得ることが可能となる。
【００８４】
（Ｅ）成分が無機フィラーを含む場合、磁性ペースト中の不揮発成分を１００質量％とした場合の無機フィラーの含有量をＥｉとし、磁性ペースト中の不揮発成分を１００質量％とした場合の（Ｃ）成分の含有量をＣ１としたとき、Ｃ１／Ｅｉは、好ましくは５以下、より好ましくは４．５以下、さらに好ましくは４以下であり、好ましくは１以上、より好ましくは２以上、さらに好ましくは１以上、３以上である。Ｃ１／Ｅｉが斯かる範囲内となるように（Ｃ）成分及び無機フィラーの含有量を調整することにより、本発明の所望の効果をより顕著に得ることが可能となる。
【００８５】
（平均粒径が１μｍ未満の磁性を有さない有機フィラー）
平均粒径が１μｍ未満の磁性を有さない有機フィラー（以下、単に「有機フィラー」ということがある。）の例としては、ゴム粒子が挙げられる。有機フィラーであるゴム粒子としては、例えば、（Ｂ）成分〜（Ｄ）成分などとも相溶しないゴム粒子が使用される。
【００８６】
有機フィラーであるゴム粒子としては、例えば、コアシェル型ゴム粒子、架橋アクリロニトリルブタジエンゴム粒子、架橋スチレンブタジエンゴム粒子、アクリルゴム粒子、ポリアミド粒子、シリコーン粒子などが挙げられる。コアシェル型ゴム粒子は、コア層とシェル層とを有するゴム粒子であり、例えば、外層のシェル層がガラス状ポリマーで構成され、内層のコア層がゴム状ポリマーで構成される２層構造、又は外層のシェル層がガラス状ポリマーで構成され、中間層がゴム状ポリマーで構成され、内層のコア層がガラス状ポリマーで構成される３層構造のゴム粒子などが挙げられる。ガラス状ポリマー層は、例えば、メチルメタクリレート重合物などで構成され、ゴム状ポリマー層は、例えば、ブチルアクリレート重合物（ブチルゴム）などで構成される。
【００８７】
このような有機フィラーとしては、市販の有機フィラーを用いることができる。用いられ得る市販の有機フィラーの具体例としては、カネカ社製「ＭＸ−１５３」、アイカ工業社製「Ｆ３５１」等が挙げられる。
【００８８】
（Ｅ）成分が有機フィラーを含む場合、有機フィラーの含有量は、樹脂ダレ性を抑制する観点から、磁性ペースト中の不揮発成分を１００質量％とした場合、好ましくは０．１質量％以上、より好ましくは０．５質量％以上、さらに好ましくは１質量％以上である。上限は、好ましくは２０質量％以下、より好ましくは１５質量％以下、さらに好ましくは１０質量％以下、７質量％以下である。
【００８９】
（Ｅ）成分が有機フィラーを含む場合、磁性ペースト中の不揮発成分を１００質量％とした場合の有機フィラーの含有量をＥｏとし、磁性ペースト中の不揮発成分を１００質量％とした場合の（Ａ）成分の含有量をＡ１としたとき、Ａ１／Ｅｏは、好ましくは５０以下、より好ましくは４０以下、さらに好ましくは３５以下、３０以下、２５以下であり、好ましくは１以上、より好ましくは５以上、さらに好ましくは１０以上である。Ａ１／Ｅｏが斯かる範囲内となるように（Ａ）成分及び有機フィラーの含有量を調整することにより、本発明の所望の効果をより顕著に得ることが可能となる。
【００９０】
（Ｅ）成分が有機フィラーを含む場合、磁性ペースト中の不揮発成分を１００質量％とした場合の有機フィラーの含有量をＥｏとし、磁性ペースト中の不揮発成分を１００質量％とした場合の（Ｃ）成分の含有量をＣ１としたとき、Ｃ１／Ｅｏは、好ましくは３以下、より好ましくは１以下、さらに好ましくは０．５以下であり、好ましくは０．０５以上、より好ましくは０．１以上、さらに好ましくは０．２以上である。Ｃ１／Ｅｏが斯かる範囲内となるように（Ｃ）成分及び有機フィラーの含有量を調整することにより、本発明の所望の効果をより顕著に得ることが可能となる。
【００９１】
（Ｅ）成分は、表面処理剤で処理されていてもよい。表面処理剤としては、例えば、フッ素含有シランカップリング剤、アミノシラン系カップリング剤、エポキシシラン系カップリング剤、メルカプトシラン系カップリング剤、シラン系カップリング剤、アルコキシシラン、オルガノシラザン化合物、チタネート系カップリング剤等が挙げられる。また、表面処理剤は、１種類単独で用いてもよく、２種類以上を任意に組み合わせて用いてもよい。
【００９２】
＜（Ｆ）分散剤＞
磁性ペーストは、任意の成分として、さらに（Ｆ）分散剤を含んでいてもよい。
【００９３】
（Ｆ）分散剤としては、例えば、ポリオキシエチレンアルキルエーテルリン酸等のリン酸エステル系分散剤；ドデシルベンゼルスルホン酸ナトリウム、ラウリル酸ナトリウム、ポリオキシエチレンアルキルエーテルサルフェートのアンモニウム塩等のアニオン性分散剤；オルガノシロキサン系分散剤、アセチレングリコール、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミド等の非イオン性分散剤等が挙げられる。これらの中でも、アニオン性分散剤が好ましい。分散剤は１種単独で用いてもよく、又は２種以上を併用してもよい。
【００９４】
リン酸エステル系分散剤は、市販品を用いることができる。市販品として、例えば東邦化学工業社製「フォスファノール」シリーズの「ＲＳ−４１０」、「ＲＳ−６１０」、「ＲＳ−７１０」等が挙げられる。
【００９５】
オルガノシロキサン系分散剤としては、市販品として、ビックケミー社製「ＢＹＫ３４７」、「ＢＹＫ３４８」等が挙げられる。
【００９６】
ポリオキシアルキレン系分散剤としては、市販品として、日油社製「マリアリム」シリーズの「ＡＫＭ−０５３１」、「ＡＦＢ−１５２１」、「ＳＣ−０５０５Ｋ」、「ＳＣ−１０１５Ｆ」及び「ＳＣ−０７０８Ａ」、並びに「ＨＫＭ−５０Ａ」等が挙げられる。ポリオキシアルキレン系分散剤とは、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミド等をまとめた総称である。
【００９７】
アセチレングリコールとしては、市販品として、Ａｉｒ  Ｐｒｏｄｕｃｔｓ  ａｎｄ  Ｃｈｅｍｉｃａｌｓ  Ｉｎｃ．製「サーフィノール」シリーズの「８２」、「１０４」、「４４０」、「４６５」及び「４８５」、並びに「オレフィンＹ」等が挙げられる。
【００９８】
（Ｆ）分散剤の含有量は、本発明の効果を顕著に発揮させる観点から、磁性ペースト中の不揮発成分を１００質量％とした場合、好ましくは０．１質量％以上、より好ましくは０．３質量％以上、さらに好ましくは０．５質量％以上であり、上限は、好ましくは５質量％以下、より好ましくは３質量％以下、さらに好ましくは１質量％以下である。
【００９９】
＜（Ｇ）その他の添加剤＞
磁性ペーストは、さらに必要に応じて、（Ｇ）その他の添加剤を含んでいてもよい。斯かるその他の添加剤としては、例えば、ホウ酸トリエチル等の硬化遅延剤、熱可塑性樹脂、難燃剤、増粘剤、消泡剤、レベリング剤、密着性付与剤、及び着色剤等の樹脂添加剤等が挙げられる。
【０１００】
上述した磁性ペースト中に含まれる有機溶剤の含有量は、磁性ペーストの全質量に対して、好ましくは１．０質量％未満、より好ましくは０．８質量％以下、さらに好ましくは０．５質量％以下、特に好ましくは０．１質量％以下である。下限は、特に制限はないが０．００１質量％以上、又は含有しないことである。磁性ペーストは、有機溶剤を含まなくてもその粘度を低くすることができる。磁性ペースト中の有機溶剤の量が少ないことにより、有機溶剤の揮発によるボイドの発生を抑制することができ、さらに取扱い性、作業性にも優れたものとすることができる。
【０１０１】
＜磁性ペーストの製造方法＞
磁性ペーストは、例えば、（Ａ）〜（Ｅ）成分を用意する工程と、（Ａ）〜（Ｅ）成分を混合する工程とを含む方法により製造できる。
【０１０２】
（Ａ）〜（Ｅ）成分の混合順等は任意である。（Ａ）〜（Ｅ）成分の混合方法としては、例えば、３本ロール、回転ミキサーなどの撹拌装置を用いて撹拌する方法等が挙げられる。
【０１０３】
＜磁性ペーストの物性等＞
図１は、コア基板１０に形成されたスルーホールに充填された磁性ペースト２００を硬化する際、コア基板１０を縦置きにした時の一例を模式的に示す図である。図１に示すように、コア基板１０に形成されたスルーホールに充填された磁性ペースト２００は、硬化する際にスルーホールから磁性ペーストを構成する成分の一部が液ダレし、樹脂ダレ部２１０が形成されることがある。上述した磁性ペーストを用いた場合、この液ダレを抑制することができ、磁性ペーストの液ダレの流動距離Ｌ（樹脂ダレ部２１０の長さ）を短くすることができる。即ち、樹脂ダレ性が抑制される。例えば、印刷評価基板を縦置きし、スルーホールから磁性ペーストの成分の一部が流れ出た流動距離Ｌのうち最大距離が、好ましくは１５ｍｍ未満、より好ましくは１０ｍｍ以下、さらに好ましくは８ｍｍ以下、特に好ましくは７ｍｍ以下である。また、下限は０．０１ｍｍ以上等とし得る。ここで、縦置きとは、印刷評価基板に設けられたスルーホールの開口面を設置面に対して垂直となるように置くことをいう。
【０１０４】
なお、図２は、コア基板１０に形成されたスルーホールに充填された磁性ペースト２００を硬化する際、コア基板１０を横置きにした時の一例を模式的に示す図である。図２に示すように、コア基板が横置きの場合は、磁性ペーストが重力により鉛直方向に液ダレしてしまう。横置きとは、印刷評価基板に設けられたスルーホールの開口面を設置面に対して水平となるように置くことをいう。
【０１０５】
磁性ペーストの粘度は、具体的には、印刷性の観点から２５℃で通常２０Ｐａ・ｓ以上、好ましくは２５Ｐａ・ｓ以上、より好ましくは３０Ｐａ・ｓ以上又は５０Ｐａ・ｓ以上であり、通常２００Ｐａ・ｓ未満、好ましくは１８０Ｐａ・ｓ以下、より好ましくは１６０Ｐａ・ｓ以下である。粘度は、磁性ペーストの温度を２５±２℃に保ち、Ｅ型粘度計を用いて測定することができる。
【０１０６】
磁性ペーストを熱硬化させた硬化物（例えば１８０℃で９０分間熱硬化させた硬化物）は、周波数１００ＭＨｚにおける比透磁率が高いという特性を示す。例えば、シート状の磁性ペーストを１８０℃で９０分間熱硬化し、シート状の硬化物を得る。この硬化物の周波数１００ＭＨｚにおける比透磁率は、好ましくは２以上、より好ましくは３以上、さらに好ましくは４以上である。また、上限は特に限定されないが２０以下等とし得る。
【０１０７】
磁性ペーストを熱硬化させた硬化物（例えば１８０℃で９０分間熱硬化させた硬化物）は、周波数１００ＭＨｚにおける磁性損失が低いという特性を示す。例えば、シート状の磁性ペーストを１８０℃で９０分間熱硬化し、シート状の硬化物を得る。この硬化物の周波数１００ＭＨｚにおける磁性損失は、好ましくは０．２以下、より好ましくは０．１５以下、さらに好ましくは０．１以下である。下限は特に限定されないが０．０００１以上等とし得る。
【０１０８】
上述した磁性ペーストは、適度な粘度を有し、樹脂ダレ性を抑制することができるので、スルーホール充填用の磁性ペーストとして好適に使用できる。
【０１０９】
［回路基板及びその製造方法］
回路基板は、本発明の磁性ペーストの硬化物によりスルーホールが充填されている基板を含む。回路基板は、本発明の磁性ペーストを用いるので、樹脂ダレ性を抑制することができ、所望の形状の磁性層を得ることが可能となる。また、本発明の磁性ペーストは、適度な粘度を有することから、スルーホールへの充填性に優れる。
【０１１０】
回路基板は、例えば、上述した磁性ペーストを用いて、下記の工程（１）〜（２）をこの順で含む製造方法によって製造することができる。
（１）スルーホールに磁性ペーストを充填し、該磁性ペーストを熱硬化させ、硬化物を得る工程。
（２）硬化物の表面を研磨する工程。
【０１１１】
また、回路基板は、工程（２）終了後、下記の工程（３）を含む製造方法によって製造してもよい。
（３）硬化物を研磨した面に導体層を形成する工程。
【０１１２】
工程（１）を行うにあたって、磁性ペーストを準備する工程を含んでいてもよい。磁性ペーストは、上記において説明したとおりである。
【０１１３】
また、工程（１）を行うにあたって、図３に一例を示すように、支持基板１１、並びに該支持基板１１の両表面に設けられた銅箔等の金属からなる第１金属層１２、及び第２金属層１３を備えるコア基板１０を準備する工程を含んでいてもよい。支持基板１１の材料の例としては、ガラスエポキシ基板、金属基板、ポリエステル基板、ポリイミド基板、ＢＴレジン基板、熱硬化型ポリフェニレンエーテル基板等の絶縁性基材が挙げられる。
【０１１４】
また、図４に一例を示すように、コア基板１０にスルーホール１４を形成する工程を含んでいてもよい。スルーホール１４は、例えば、ドリル、レーザー照射、プラズマ照射等により形成することができる。具体的には、ドリル等を用いてコア基板１０に貫通穴を形成することにより、スルーホール１４を形成することができる。
【０１１５】
スルーホール１４の形成は、市販されているドリル装置を用いて実施することができる。市販されているドリル装置としては、例えば、日立ビアメカニクス社製「ＮＤ−１Ｓ２１１」等が挙げられる。
【０１１６】
コア基板１０にスルーホール１４を形成した後、コア基板１０の粗化処理を行い、スルーホール１４内、第１金属層１２の表面上、及び第２金属層１３の表面上にめっき層を形成する工程を含んでいてもよい。
【０１１７】
前記の粗化処理としては、乾式及び湿式のいずれの粗化処理を行ってもよい。乾式の粗化処理の例としては、プラズマ処理等が挙げられる。また、湿式の粗化処理の例としては、膨潤液による膨潤処理、酸化剤による粗化処理、及び、中和液による中和処理をこの順に行う方法が挙げられる。
【０１１８】
めっき層は、めっき法により形成され、めっき法によりめっき層が形成される手順は、後述する工程（３）における導体層の形成と同様である。
【０１１９】
スルーホール１４が形成されたコア基板１０を用意した後で、図５に一例を示すように、磁性ペースト２０をスルーホール１４へ充填する。充填方法としては、通常、スクリーン印刷を行うが、それ以外の方法、例えば、ディスペンサを介して磁性ペースト２０を充填する方法、スキージを介してスルーホール１４へ磁性ペースト２０を充填する方法、カートリッジを介して磁性ペースト２０を充填する方法、マスク印刷して磁性ペースト２０を充填する方法、ロールコート法、インクジェット法等により行ってもよい。
【０１２０】
スルーホール１４内に磁性ペースト２０を充填後、磁性ペースト２０を熱硬化して、図６に一例を示すように、スルーホール１４内に磁性層２０Ａを形成する。磁性ペースト２０の熱硬化条件は、磁性ペースト２０の組成や種類によっても異なるが、硬化温度は好ましくは１２０℃以上、より好ましくは１３０℃以上、さらに好ましくは１５０℃以上であり、好ましくは２４０℃以下、より好ましくは２２０℃以下、さらに好ましくは２００℃以下である。磁性ペースト２０の硬化時間は、好ましくは５分以上、より好ましくは１０分以上、さらに好ましくは１５分以上であり、好ましくは１２０分以下、より好ましくは１００分以下、さらに好ましくは９０分以下である。
【０１２１】
工程（１）における磁性層２０Ａの硬化度としては、好ましくは８０％以上、より好ましくは８５％以上、さらに好ましくは９０％以上である。硬化度は、例えば示差走査熱量測定装置を用いて測定することができる。
【０１２２】
磁性ペースト２０を熱硬化させる前に、磁性ペースト２０に対して、硬化温度よりも低い温度で加熱する予備加熱処理を施してもよい。例えば、磁性ペースト２０を熱硬化させるのに先立ち、通常５０℃以上１２０℃未満（好ましくは６０℃以上１１０℃以下、より好ましくは７０℃以上１００℃以下）の温度にて、磁性ペースト２０を、通常５分間以上（好ましくは５分間〜１５０分間、より好ましくは１５分間〜１２０分間）、予備加熱してもよい。
【０１２３】
工程（２）では、図７に一例を示すように、コア基板１０から突出又は付着している余剰の磁性層２０Ａを研磨することにより除去し、平坦化する。研磨方法としては、コア基板１０から突出又は付着している余剰の磁性層２０Ａを研磨することができる方法を用いることができる。このような研磨方法としては、例えば、バフ研磨、ベルト研磨等が挙げられる。市販されているバフ研磨装置としては石井表記社製「ＮＴ−７００ＩＭ」等が挙げられる。
【０１２４】
磁性層の研磨面の算術平均粗さ（Ｒａ）としては、導体層を形成する観点から、好ましくは３００ｎｍ以上、より好ましくは３５０ｎｍ以上、さらに好ましくは４００ｎｍ以上である。上限は、好ましくは１０００ｎｍ以下、より好ましくは９００ｎｍ以下、さらに好ましくは８００ｎｍ以下である。表面粗さ（Ｒａ）は、例えば、非接触型表面粗さ計を用いて測定することができる。
【０１２５】
工程（２）後工程（３）前に、磁性層の硬化度をさらに高める等の目的で、必要により熱処理工程を行ってもよい。熱処理工程における温度は上記した硬化温度に準じて行えばよく、好ましくは１２０℃以上、より好ましくは１３０℃以上、さらに好ましくは１５０℃以上であり、好ましくは２４０℃以下、より好ましくは２２０℃以下、さらに好ましくは２００℃以下である。熱処理時間は、好ましくは５分以上、より好ましくは１０分以上、さらに好ましくは１５分以上であり、好ましくは９０分以下、より好ましくは７０分以下、さらに好ましくは６０分以下である。
【０１２６】
工程（３）では、磁性層２０Ａの研磨面上に導体層を形成する。必要に応じて、導体層を形成後、エッチング等の処理により導体層、第１金属層１２、及び第２金属層１３の一部を除去してパターン導体層を形成してもよい。
【０１２７】
導体層の形成方法は、例えば、めっき法、スパッタ法、蒸着法などが挙げられ、中でもめっき法が好ましい。好適な実施形態では、セミアディティブ法、フルアディティブ法等の適切な方法によって硬化物の表面にめっきして、所望の配線パターンを有するパターン導体層を形成する。導体層の材料としては、例えば、金、白金、パラジウム、銀、銅、アルミニウム、コバルト、クロム、亜鉛、ニッケル、チタン、タングステン、鉄、スズ、インジウム等の単金属；金、白金、パラジウム、銀、銅、アルミニウム、コバルト、クロム、亜鉛、ニッケル、チタン、タングステン、鉄、スズ及びインジウムの群から選択される２種以上の金属の合金が挙げられる。中でも、汎用性、コスト、パターニングの容易性等の観点から、クロム、ニッケル、チタン、アルミニウム、亜鉛、金、パラジウム、銀若しくは銅、又はニッケルクロム合金、銅ニッケル合金、銅チタン合金を用いることが好ましく、クロム、ニッケル、チタン、アルミニウム、亜鉛、金、パラジウム、銀若しくは銅、又はニッケルクロム合金を用いることがより好ましく、銅を用いることがさらに好ましい。
【０１２８】
ここで、硬化物を研磨した面上にパターン導体層を形成する実施形態の例を、詳細に説明する。硬化物を研磨した面に、無電解めっきにより、めっきシード層を形成する。次いで、形成されためっきシード層上に、電解めっきにより電解めっき層を形成し、必要に応じて、不要なめっきシード層をエッチング等の処理により除去して、所望の配線パターンを有する導体層を形成できる。導体層形成後、導体層のピール強度を向上させる等の目的で、必要によりアニール処理を行ってもよい。アニール処理は、例えば、回路基板を１５０〜２００℃で２０〜９０分間加熱することにより行うことができる。
【０１２９】
導体層を形成後、形成されためっきシード層上に、所望の配線パターンに対応して、めっきシード層の一部を露出させるマスクパターンを形成する。この場合、露出しためっきシード層上に、電解めっきにより電解めっき層を形成した後、マスクパターンを除去する。その後、不要なめっきシード層をエッチング等の処理により除去して、所望の配線パターンを有するパターン導体層を形成する。
【０１３０】
パターン導体層の厚さは、薄型化の観点から、好ましくは７０μｍ以下であり、より好ましくは６０μｍ以下であり、さらに好ましくは５０μｍ以下、さらにより好ましくは４０μｍ以下、特に好ましくは３０μｍ以下、２０μｍ以下、１５μｍ以下又は１０μｍ以下である。下限は好ましくは１μｍ以上、より好ましくは３μｍ以上、さらに好ましくは５μｍ以上である。
【０１３１】
［インダクタ部品］
インダクタ部品は、本発明の回路基板を含む。このようなインダクタ部品は、前記の磁性ペーストの硬化物の周囲の少なくとも一部に導体によって形成されたインダクタパターンを有する。このようなインダクタ部品は、例えば特開２０１６−１９７６２４号公報に記載のものを適用できる。
【０１３２】
インダクタ部品は、半導体チップ等の電子部品を搭載するための配線板として用いることができ、かかる配線板を内層基板として使用した（多層）プリント配線板として用いることもできる。また、かかる配線板を個片化したチップインダクタ部品として用いることもでき、該チップインダクタ部品を表面実装したプリント配線板として用いることもできる。
【０１３３】
またかかる配線板を用いて、種々の態様の半導体装置を製造することができる。かかる配線板を含む半導体装置は、電気製品（例えば、コンピューター、携帯電話、デジタルカメラおよびテレビ等）および乗物（例えば、自動二輪車、自動車、電車、船舶および航空機等）等に好適に用いることができる。
【実施例】
【０１３４】
以下、本発明を実施例により具体的に説明するが、本発明はこれらの実施例に限定されるものではない。なお、以下の記載において、量を表す「部」及び「％」は、別途明示のない限り、それぞれ「質量部」及び「質量％」を意味する。【０１３５】
＜実施例１：磁性ペースト１の調製＞
エポキシ樹脂（「ＺＸ−１０５９」、ビスフェノールＡ型エポキシ樹脂とビスフェノールＦ型エポキシ樹脂の混合品、日鉄ケミカル＆マテリアル社製）１７質量部、反応性希釈剤（「ＺＸ−１６５８」、環状脂肪族ジグリシジルエ−テル、日鉄ケミカル＆マテリアル社製）５質量部、分散剤（「ＲＳ−７１０」、リン酸エステル系分散剤、東邦化学社製）１質量部、硬化剤（「２ＭＺＡ−ＰＷ」、イミダゾール系硬化促進剤、四国化成社製）１質量部、磁性粉体（「Ｍ０５Ｓ」、Ｆｅ−Ｍｎ系フェライト、平均粒径３μｍ、パウダーテック社製）１５０質量部、シリカ（「ＲＹ−２００」、フュームドシリカ、平均粒径０．０１２μｍ、日本アエロジル社製）２質量部を混合し、３本ロールで均一に分散して、磁性ペースト１を調製した。【０１３６】
＜実施例２：磁性ペースト２の調製＞
エポキシ樹脂（「ＺＸ−１０５９」、ビスフェノールＡ型エポキシ樹脂とビスフェノールＦ型エポキシ樹脂の混合品、日鉄ケミカル＆マテリアル社製）３質量部、反応性希釈剤（「ＥＸ−２０１」、環状脂肪族ジグリシジルエ−テル、日鉄ケミカル＆マテリアル社製）２．５質量部、分散剤（「ＲＳ−７１０」、リン酸エステル系分散剤、東邦化学社製）１質量部、硬化剤（「２ＭＺＡ−ＰＷ」、イミダゾール系硬化促進剤、四国化成社製）１質量部、磁性粉体（「Ｍ０５Ｓ」、Ｆｅ−Ｍｎ系フェライト、平均粒径３μｍ、パウダーテック社製）１２０質量部、コアシェル分散エポキシ樹脂（「ＭＸ−１５３」、有機フィラーの含有量３３質量％、平均粒径０．２μｍ、カネカ社製）３０質量部を混合し、３本ロールで均一に分散して、磁性ペースト２を調製した。【０１３７】
＜実施例３：磁性ペースト３の調製＞
エポキシ樹脂（「ＺＸ−１０５９」、ビスフェノールＡ型エポキシ樹脂とビスフェノールＦ型エポキシ樹脂の混合品、日鉄ケミカル＆マテリアル社製）５質量部、反応性希釈剤（「ＺＸ−１６５８」、環状脂肪族ジグリシジルエ−テル、日鉄ケミカル＆マテリアル社製）４質量部、反応性希釈剤（「ＥＸ−２０１」、環状脂肪族ジグリシジルエ−テル、日鉄ケミカル＆マテリアル社製）９質量部、分散剤（「ＲＳ−７１０」、リン酸エステル系分散剤、東邦化学社製）１質量部、硬化剤（「２ＭＺＡ−ＰＷ」、イミダゾール系硬化促進剤、四国化成社製）１質量部、（Ａ）成分としての磁性粉体（「Ｍ０５Ｓ」、Ｆｅ−Ｍｎ系フェライト、平均粒径３μｍ、パウダーテック社製）１００質量部、（Ｅ）成分としての磁性粉体（「Ｍ００１」、Ｆｅ−Ｍｎ系フェライト、平均粒径０．２μｍ、パウダーテック社製）２０質量部を混合し、３本ロールで均一に分散して、磁性ペースト３を調製した。【０１３８】
＜実施例４：磁性ペースト４の調製＞
エポキシ樹脂（「ＺＸ−１０５９」、ビスフェノールＡ型エポキシ樹脂とビスフェノールＦ型エポキシ樹脂の混合品、日鉄ケミカル＆マテリアル社製）３質量部、反応性希釈剤（「ＺＸ−１６５８」、環状脂肪族ジグリシジルエ−テル、日鉄ケミカル＆マテリアル社製）５質量部、反応性希釈剤（「ＥＸ−２０１」、環状脂肪族ジグリシジルエ−テル、日鉄ケミカル＆マテリアル社製）１０質量部、分散剤（「ＲＳ−７１０」、リン酸エステル系分散剤、東邦化学社製）１質量部、硬化剤（「２ＭＺＡ−ＰＷ」、イミダゾール系硬化促進剤、四国化成社製）１質量部、（Ａ）成分としての磁性粉体（「Ｍ０５Ｓ」、Ｆｅ−Ｍｎ系フェライト、平均粒径３μｍ、パウダーテック社製）１００質量部、（Ｅ）成分としての磁性粉体（「Ｍ００１」、Ｆｅ−Ｍｎ系フェライト、平均粒径０．２μｍ、パウダーテック社製）３０質量部を混合し、３本ロールで均一に分散して、磁性ペースト４を調製した。【０１３９】
＜実施例５：磁性ペースト５の調製＞
エポキシ樹脂（「ＺＸ−１０５９」、ビスフェノールＡ型エポキシ樹脂とビスフェノールＦ型エポキシ樹脂の混合品、日鉄ケミカル＆マテリアル社製）１０質量部、反応性希釈剤（「ＺＸ−１６５８」、環状脂肪族ジグリシジルエ−テル、日鉄ケミカル＆マテリアル社製）４質量部、反応性希釈剤（「ＥＸ−２０１」、環状脂肪族ジグリシジルエ−テル、日鉄ケミカル＆マテリアル社製）６質量部、硬化剤（「２ＭＺＡ−ＰＷ」、イミダゾール系硬化促進剤、四国化成社製）１質量部、磁性粉体（「ＡＷ２−０８ＰＦ３Ｆ」、Ｆｅ−Ｃｒ−Ｓｉ系合金（アモルファス）、平均粒径３μｍ、エプソンアトミックス社製）２９０質量部、シリカ（「ＲＹ−２００」、フュームドシリカ、平均粒径０．０１２μｍ、日本アエロジル社製）３．５質量部を混合し、３本ロールで均一に分散して、磁性ペースト５を調製した。【０１４０】
＜実施例６：磁性ペースト６の調製＞
エポキシ樹脂（「ＺＸ−１０５９」、ビスフェノールＡ型エポキシ樹脂とビスフェノールＦ型エポキシ樹脂の混合品、日鉄ケミカル＆マテリアル社製）８質量部、反応性希釈剤（「ＥＸ−２０１」、環状脂肪族ジグリシジルエ−テル、日鉄ケミカル＆マテリアル社製）１．２質量部、分散剤（「ＲＳ−７１０」、リン酸エステル系分散剤、東邦化学社製）１質量部、硬化剤（「２ＭＺＡ−ＰＷ」、イミダゾール系硬化促進剤、四国化成社製）２質量部、磁性粉体（「Ｍ０５Ｓ」、Ｆｅ−Ｍｎ系フェライト、平均粒径３μｍ、パウダーテック社製）１００質量部、コアシェル分散エポキシ樹脂（「ＭＸ−１５３」、有機フィラーの含有量３３質量％、平均粒径０．２μｍ、カネカ社製）１０質量部を混合し、３本ロールで均一に分散して、磁性ペースト６を調製した。【０１４１】
＜実施例７：磁性ペースト７の調製＞
エポキシ樹脂（「ＺＸ−１０５９」、ビスフェノールＡ型エポキシ樹脂とビスフェノールＦ型エポキシ樹脂の混合品、日鉄ケミカル＆マテリアル社製）５質量部、反応性希釈剤（「ＺＸ−１６５８」、環状脂肪族ジグリシジルエ−テル、日鉄ケミカル＆マテリアル社製）４質量部、反応性希釈剤（「ＥＸ−２０１」、環状脂肪族ジグリシジルエ−テル、日鉄ケミカル＆マテリアル社製）９質量部、分散剤（「ＲＳ−７１０」、リン酸エステル系分散剤、東邦化学社製）１質量部、硬化剤（「２ＭＺＡ−ＰＷ」、イミダゾール系硬化促進剤、四国化成社製）１質量部、磁性粉体（「Ｍ０５Ｓ」、Ｆｅ−Ｍｎ系フェライト、平均粒径３μｍ、パウダーテック社製）１００質量部、シリカ（「ＲＹ−２００」、フュームドシリカ、平均粒径０．０１２μｍ、日本アエロジル社製）６質量部を混合し、３本ロールで均一に分散して、磁性ペースト７を調製した。【０１４２】
＜実施例８：磁性ペースト８の調製＞
エポキシ樹脂（「ＺＸ−１０５９」、ビスフェノールＡ型エポキシ樹脂とビスフェノールＦ型エポキシ樹脂の混合品、日鉄ケミカル＆マテリアル社製）１０質量部、反応性希釈剤（「ＺＸ−１６５８」、環状脂肪族ジグリシジルエ−テル、日鉄ケミカル＆マテリアル社製）４質量部、反応性希釈剤（「ＥＸ−２０１」、環状脂肪族ジグリシジルエ−テル、日鉄ケミカル＆マテリアル社製）６質量部、硬化剤（「ＭＥＨ−８０００、フェノール系硬化剤、明和化成製）１５質量部、硬化剤（「２ＭＺＡ−ＰＷ」、イミダゾール系硬化促進剤、四国化成社製）１質量部、磁性粉体（「ＡＷ２−０８ＰＦ３Ｆ」、Ｆｅ−Ｃｒ−Ｓｉ系合金（アモルファス）、平均粒径３μｍ、エプソンアトミックス社製）２００質量部、シリカ（「ＲＹ−２００」、フュームドシリカ、平均粒径０．０１２μｍ、日本アエロジル社製）３質量部を混合し、３本ロールで均一に分散して、磁性ペースト８を調製した。【０１４３】
＜比較例１：磁性ペースト９の調製＞
実施例１において、シリカ（「ＲＹ−２００」、フュームドシリカ、平均粒径０．０１２μｍ、日本アエロジル社製）２質量部を用いなかった。以上の事項以外は実施例１と同様にして磁性ペースト９を調製した。【０１４４】
＜比較例２：磁性ペースト１０の調製＞
エポキシ樹脂（「ＺＸ−１０５９」、ビスフェノールＡ型エポキシ樹脂とビスフェノールＦ型エポキシ樹脂の混合品、日鉄ケミカル＆マテリアル社製）１８質量部、分散剤（「ＲＳ−７１０」、リン酸エステル系分散剤、東邦化学社製）１質量部、硬化剤（「２ＭＺＡ−ＰＷ」、イミダゾール系硬化促進剤、四国化成社製）１質量部、（Ａ）成分としての磁性粉体（「Ｍ０５Ｓ」、Ｆｅ−Ｍｎ系フェライト、平均粒径３μｍ、パウダーテック社製）１００質量部、（Ｅ）成分としての磁性粉体（「Ｍ００１」、Ｆｅ−Ｍｎ系フェライト、平均粒径０．２μｍ、パウダーテック社製）２０質量部を混合し、３本ロールで均一に分散して、磁性ペースト１０を調製した。【０１４５】
＜比較例３：磁性ペースト１１の調製＞
実施例５において、シリカ（「ＲＹ−２００」、フュームドシリカ、平均粒径０．０１２μｍ、日本アエロジル社製）３質量部を、シリカ（「ＳＯ−Ｃ６」、平均粒径２．０μｍ、アドマテックス社製）３質量部に変えた。以上の事項以外は実施例５と同様にして磁性ペースト１１を調製した。【０１４６】
＜磁性ペーストの粘度の測定＞
各実施例及び各比較例で作製した磁性ペースト１〜１１の温度を２５±２℃に保ち、Ｅ型粘度計（東機産業社製「ＲＥ−８０Ｕ」、３°×Ｒ９．７コーン、回転数は５ｒｐｍ）を用いて粘度測定した。また、測定した粘度を印刷性の観点から以下の基準で評価した。
○：２０Ｐａ・ｓ以上２００Ｐａ・ｓ未満
×：２０Ｐａ・ｓ未満もしくは２００Ｐａ・ｓ以上【０１４７】
＜樹脂ダレ性（樹脂流れ距離）の測定＞
印刷基板として、ガラス布基材エポキシ樹脂両面銅張積層板（銅箔の厚さ１８μｍ、基板厚み０．８ｍｍ、松下電工社製Ｒ５７１５Ｅ）を用意した。印刷は１５ｍｍ×１５ｍｍのスペースに厚さ３００μｍの厚みとなるよう、ドクターブレードにて各磁性ペーストを均一に塗布し、印刷評価基板を作製した。【０１４８】
作製した印刷評価基板を縦置きした状態で１３０℃３０分間加熱し、１５ｍｍ×１５ｍｍの印刷下端部から樹脂が流れた距離を測定した。印刷下端部から流れた樹脂の流動距離のうち、最大距離を樹脂ダレ性（樹脂流れ距離）とし測定した。また、樹脂ダレ性を以下の基準で評価した。
○：最大距離が１５ｍｍ未満
×：最大距離が１５ｍｍ以上【０１４９】
＜比透磁率、磁性損失の測定＞
支持体として、シリコン系離型剤処理を施したポリエチレンテレフタレート（ＰＥＴ）フィルム（リンテック社製「ＰＥＴ５０１０１０」、厚さ５０μｍ）を用意した。各実施例及び各比較例で作製した磁性ペースト１〜８を上記ＰＥＴフィルムの離型面上に、乾燥後のペースト層の厚みが１００μｍとなるよう、ドクターブレードにて均一に塗布し、樹脂シートを得た。得られた樹脂シートを１８０℃で９０分間加熱することによりペースト層を熱硬化し、支持体を剥離することによりシート状の硬化物を得た。得られた硬化物を、幅５ｍｍ、長さ１８ｍｍの試験片に切断し、評価サンプルとした。この評価サンプルを、アジレントテクノロジーズ（Ａｇｉｌｅｎｔ  Ｔｅｃｈｎｏｌｏｇｉｅｓ社製、「ＨＰ８３６２Ｂ」）を用いて、３ターンコイル法にて測定周波数を１００ＭＨｚとし、室温２３℃にて比透磁率（μ’）及び磁性損失（μ’’）を測定した。【０１５０】
【表１】
0006969692.tif 000002
【０１５１】
実施例１〜８より、（Ｅ）成分を含む磁性ペーストは、樹脂ダレ性が大幅に抑制できることがわかった。一方、比較例１は（Ｅ）成分を含まないことから、樹脂ダレ性が実施例よりも劣ることが観察された。また、比較例２は（Ｃ）成分を含まないことから、粘度が上昇し印刷性の観点から好ましい範囲から外れてしまった。さらに比較例３では、（Ａ）成分に加えて、平均粒径が１μｍ以上の無機フィラーを含むことから、樹脂ダレ性が実施例よりも劣ることが観察された。
【符号の説明】
【０１５２】
１０  コア基板
１１  支持基板
１２  第１金属層
１３  第２金属層
１４  スルーホール
２０  磁性ペースト
２０Ａ  磁性層
２００  磁性ペースト
２１０  樹脂ダレ部
Ｌ    流動距離
【図１】
0006969692.tif 000003
【図２】
0006969692.tif 000004
【図３】
0006969692.tif 000005
【図４】
0006969692.tif 000006
【図５】
0006969692.tif 000007
【図６】
0006969692.tif 000008
【図７】
0006969692.tif 000009